(57)【要約】 【課題】  ＥＳＬ（等価直列インダクタンス）が低い、積層固体電解コンデンサを提供する。【解決手段】  固体電解コンデンサ素子の陽極部のみで構成される辺を第一端面１０とし、固体電解コンデンサ素子の陰極部のみで構成される辺を第二端面１１とした場合、少なくとも２枚以上の固体電解コンデンサ素子を第一端面１０と第二端面１１の向きが交互に１８０度で反転する形で厚み方向に積層し、且つ、厚み方向で隣接する固体電解コンデンサ素子同士の第一端面１０と第二端面１１が重なる位置で陰極部同士を導電性接着剤９等で積層し、外部陽極端子８を陽極部に接続し、外部陰極端子１２を陰極部に接続し、外部陽極端子８と外部陰極端子１２を実装面側に配置し、外部陽極端子と外部陰極端子の実装部以外を外装樹脂１３で封止する。【選択図】  図１
2010182706.tif 000002
【特許請求の範囲】
【請求項１】
矩形状の平面形状を有する平板状の対向する二端面の第一端面側に陽極部、第二端面側に前記陽極部と絶縁体で区分され、前記陽極部より大面積の陰極部が形成された固体電解コンデンサ素子を複数枚、第一端面と第二端面を交互に反転させて隣接する前記固体電解コンデンサ素子の陰極部同士を接続して積層され、それぞれの固体電解コンデンサ素子の陽極部から外部陽極端子が、陰極部から外部陰極端子が引き出されて実装面側に配置され、前記固体電解コンデンサ素子ならびに外部陽極端子および外部陰極端子の一部を外装樹脂で被覆したことを特徴とする積層固体電解コンデンサ。
【請求項２】
実装面側から見て前記固体電解コンデンサ素子の第一端面と第二端面がそれぞれ隣接する固体電解コンデンサ素子の第二端面と第一端面と交互に重なる位置で積層されたことを特徴とする請求項１に記載の積層固体電解コンデンサ。
【請求項３】
前記外部陽極端子と前記外部陰極端子の実装面側を除いて、前記固体電解コンデンサ素子ならびに外部陽極端子および外部陰極端子を外装樹脂で被覆したことを特徴とする請求項１に記載の積層固体電解コンデンサ。
【請求項４】
前記固体電解コンデンサ素子の陽極部および陰極部にそれぞれ複数の外部陽極端子および外部陰極端子が接続され、前記外部陽極端子と前記外部陰極端子は実装面で交互に配列していることを特徴とする請求項１に記載の積層固体電解コンデンサ。
【発明の詳細な説明】
【技術分野】
【０００１】
本発明は、弁作用金属を用いた、ＥＳＬ（等価直列インダクタンス）が低い積層固体電解コンデンサに関する。
【背景技術】
【０００２】
近年、デジタル機器の小型化、高機能化が進み、機器に供給される電源にも高周波での駆動への対応が要求されている。それに伴い、ノイズ対策や電源電圧の平滑化が必要となり、電子回路における電解コンデンサの役割が重要になってきている。このような中で、小型で静電容量が大きく、周波数領域を問わずインピーダンスが低い、固体電解コンデンサに対する需要が高まっている。
【０００３】
コンデンサのインピーダンスは一般に自己共振点よりも低周波の領域では静電容量とＥＳＲ（等価直列抵抗）によって決定され、一方、高周波の領域ではＥＳＬとＥＳＲの影響が強くなる。固体電解コンデンサでは陽極としてアルミニウムやタンタルを用い、電解質として導電性高分子を用いることにより、積層セラミックコンデンサに匹敵する低いＥＳＲを実現することが可能である。これは、導電性高分子が二酸化マンガンなどの他の種類の固体電解質や液体の電解質と比較して、比抵抗値が１０分の１〜１００分の１程度であることにより得られる特性である。
【０００４】
従来の積層固体電解コンデンサの一例として、平板型素子構造を有するアルミニウム積層固体電解コンデンサの形成方法に関して説明する。図３は従来の積層固体電解コンデンサを示す図であり、図３（ａ）は底面図であり、図３（ｂ）は図３（ａ）のＡ−Ａ方向の縦断面図であり、図３（ｃ）は図３（ｂ）のＣ−Ｃ方向の横断面図である。まず弁作用金属である多孔質化した平板状のアルミニウム金属からなるアルミニウム基体１の表面に、陽極酸化によって絶縁膜である誘電体皮膜を形成する。次いで前記の誘電体皮膜の所定位置にエポキシ樹脂などにより絶縁体３を形成してアルミニウム基体１を２つの領域に区分し、前記領域のうちの一方のみに、導電性高分子からなる固体電解質層４を形成する。さらにこの固体電解質の上にスクリーン印刷などによりグラファイト層５を形成し、さらにグラファイト層の表面に導電性ペーストからなる金属層６を形成して陰極部とする。一方、絶縁体により区分されたもう一つの領域では、誘電体皮膜を剥離させるなどしてアルミニウム基体１を露出させ、金属リードフレーム７を溶接して陽極部とする。陽極部および陰極部は、それぞれ導電性接着剤９による接着や溶接によってリードフレームなどに電気的に接続してそれぞれ外部に取り出し、固体電解コンデンサの外部陽極端子８および外部陰極端子１２とする。次に固体電解コンデンサを積層するため、複数の固体電解コンデンサの陽極部および陰極部同士を同一の方向で順次、導電性接着剤９で接続し、複数枚積層することで積層固体電解コンデンサを形成している（例えば特許文献１、２参照）。
【０００５】
導電性高分子を電解質とする固体電解コンデンサではＥＳＲが低いため、低周波領域におけるインピーダンスは十分に低いが、このコンデンサを高周波駆動の回路に適用するためには、高周波領域におけるインピーダンスも同時に低減させる必要がある。しかし固体電解コンデンサでは、素子の内部構成が原因でコンデンサ内部での電極の配線回路の引き回し長さが増加してしまい、これが原因となってＥＳＬが大きくなり、高周波領域でのインピーダンスが相対的に増大するという問題があった。
【０００６】
この解決策として、第一にコンデンサの形状自体を小型にすることで電極の配線回路の引き回し長さを減少させる方法が挙げられる。しかし、その場合、コンデンサの作製が困難となり、且つ、形状を小型にするほどコンデンサの体積当りの容量効率が小さくなるため、容量の低下が問題となる。
【０００７】
コンデンサの体積当りの容量効率を十分に確保し、且つ、ＥＳＬを低減する方法として、次に近接した複数の固体電解コンデンサ素子の陽極部および陰極部のそれぞれの電極を交互に配列する構造が提案されている。この構造はコンデンサ素子を充放電する際、隣接するそれぞれの電極からの導通経路で逆方向の電流が流れるため、この逆方向の電流に起因して発生する磁界が互いに相殺されて、ＥＳＬの低減が実現される。
【０００８】
上記の導電性高分子を電解質とし、近接した複数の外部陽極端子および外部陰極端子のそれぞれの電極を交互に配列する構造の固体電解コンデンサとして、特許文献３に開示されている例がある。
【先行技術文献】
【特許文献】
【０００９】
【特許文献１】特開平８−１１５８５５号公報
【特許文献２】特開平１１−２７４００３号公報
【特許文献３】特開２００８−１８７０９１号公報
【発明の概要】
【発明が解決しようとする課題】
【００１０】
前述の特許文献３に開示された固体電解コンデンサに関する技術によれば、固体電解コンデンサのＥＳＬをある程度、低減を実現できるとされる。しかし、この技術は隣接するそれぞれの電極からの導通経路で逆方向の電流が流れる際に実際に逆方向の電流が流れる経路長は最大でも陰極部内の長さであり、コンデンサ素子までの（外部）陽極端子および（外部）陰極端子による配線回路では磁界の相殺が起こらないため、ＥＳＬの低減の効果は限定的であった。
【００１１】
従って、本発明の目的はＥＳＬの低い、積層固体電解コンデンサを提供することにある。
【課題を解決するための手段】
【００１２】
本発明の積層固体電解コンデンサにおいては、近接した複数の外部陽極端子および外部陰極端子のそれぞれの電極から固体電解コンデンサ素子の陽極部および陰極部に至るまで互いに導通経路で逆方向の電流が流れ、この導通経路に起因して発生する磁界が相殺される構造とする。この構造を実現するにあたり、使用する固体電解コンデンサ素子は従来の形状の固体電解コンデンサ素子を使用することが可能である。この構成によって、固体電解コンデンサの静電容量の減少を招くことなく、高周波領域におけるＥＳＬの低減を実現するこができる。
【００１３】
本発明の積層固体電解コンデンサは、矩形状の平面形状を有する平板状の対向する二端面の第一端面側に陽極部、第二端面側に前記陽極部と絶縁体で区分され、前記陽極部より大面積の陰極部が形成された固体電解コンデンサ素子を複数枚、第一端面と第二端面を交互に反転させて隣接する前記固体電解コンデンサ素子の陰極部同士を接続して積層され、それぞれの固体電解コンデンサ素子の陽極部から外部陽極端子が、陰極部から外部陰極端子が引き出されて実装面側に配置され、前記固体電解コンデンサ素子ならびに外部陽極端子および外部陰極端子の一部を外装樹脂で被覆したことを特徴とする。
【００１４】
ここで、実装面側から見て前記固体電解コンデンサ素子の第一端面と第二端面がそれぞれ隣接する固体電解コンデンサ素子の第二端面と第一端面と交互に重なる位置で積層されたことを特徴とする。
【００１５】
また、前記外部陽極端子と前記外部陰極端子の実装面側を除いて、前記固体電解コンデンサ素子ならびに外部陽極端子および外部陰極端子を外装樹脂で被覆したことを特徴とする。
【００１６】
さらに、前記固体電解コンデンサ素子の陽極部および陰極部にそれぞれ複数の外部陽極端子および外部陰極端子が接続され、前記外部陽極端子と前記外部陰極端子は実装面で交互に配列していることを特徴とする。
【発明の効果】
【００１７】
本発明によれば、積層固体電解コンデンサの実装面に配置された複数の外部陽極端子および外部陰極端子から固体電解コンデンサ素子の陽極部および陰極部に至るまで互いに導通経路で逆方向の電流が流れ、この導通経路に起因して発生する磁界が相殺される。また、固体電解コンデンサ素子を流れる逆方向の電流は積層体の各層の固体電解コンデンサ素子の厚み分だけ離れており、平板状の固体電解コンデンサ素子を使用する本発明においては逆方向の電流経路のピッチは短く、磁界の相殺に高い効果がある。また、積層固体電解コンデンサの各層の固体電解コンデンサ素子に対して、複数の外部陽極端子と外部陰極端子を交互に配列するだけで、容易に配線回路の引き回し長さが短い構造が実現できる。従って、本発明は従来技術の積層固体電解コンデンサと比較し、ＥＳＬの低減が可能である。
【図面の簡単な説明】
【００１８】
【図１】本発明の積層固体電解コンデンサの第１の実施の形態を示す図、図１（ａ）は底面図、図１（ｂ）は図１（ａ）のＡ−Ａ方向の縦断面図、図１（ｃ）は図１（ａ）のＢ−Ｂ方向の縦断面図、図１（ｄ）は図１（ｂ）のＣ−Ｃ方向の横断面図。
【図２】本発明の積層固体電解コンデンサの第２の実施の形態を示す図、図２（ａ）は底面図、図２（ｂ）は図２（ａ）のＡ−Ａ方向の縦断面図、図２（ｃ）は図２（ａ）のＢ−Ｂ方向の縦断面図、図２（ｄ）は図２（ｂ）のＣ−Ｃ方向の横断面図。
【図３】従来の積層固体電解コンデンサを示す図、図３（ａ）はその底面図、図３（ｂ）は図３（ａ）のＡ−Ａ方向の縦断面図、図３（ｃ）は図３（ｂ）のＣ−Ｃ方向の横断面図。
【発明を実施するための形態】
【００１９】
本発明の実施の形態による積層固体電解コンデンサについて、図面に基づいてその構成を説明する。
【００２０】
まず本発明の第一の実施の形態の積層固体電解コンデンサについて説明する。図１は、本発明における積層固体電解コンデンサの第１の実施の形態を説明する図である。
【００２１】
図１において、アルミニウム基体１は長方形状のアルミニウム箔からなり、その両面はエッチングにより多孔質層２が形成されている。このアルミニウム基体１の両表面は陽極酸化により陽極酸化皮膜が形成されている。長方形状のアルミニウム箔の対向する二端面の第一端面１０側に陽極部、第二端面１１側に陽極部より面積の大きい陰極部が区分して配置されるようにエポキシ樹脂などにより絶縁体３を形成してアルミニウム基体１を２つの領域に区分し、第二端面側の領域に導電性高分子からなる固体電解質層４、グラファイト層５、導電性ペーストなどによる金属層６が、長方形状にこの順番に積層により形成されて陰極部を構成している。絶縁体３を介して陰極部が形成されていない第一端面１０側の領域の片面のみに長方形状の金属リードフレーム７が設けられており、陽極部が形成されている。金属リードフレーム７は銅箔などの金属部材からなり、固体電解コンデンサの上面に設けられる外部陽極端子８とアルミニウム基体１との間の陽極の電気的接続を行う役割を有している。なおアルミニウム基体１と金属リードフレーム７の接続部では電気的接続のために多孔質層２が剥離されており、両者は溶接などによって接続することが好適である。
【００２２】
次に同様に作製した複数のコンデンサ素子を用意し、コンデンサ素子の金属層６同士を導電性接着剤９で接着し、複数個積層することによって、積層固体電解コンデンサ素子を得る。ここで、積層固体コンデンサ素子は第一端面１０と第二端面１１の向きが交互に１８０度で反転する形で厚み方向に積層し、また、厚み方向で上下に隣接する固体電解コンデンサ素子同士の第一端面１０と第二端面１１が実装面側から見て重なる位置で積層する。尚、図１（ｂ）では固体電解コンデンサ素子を２枚積層した場合を示しているが、積層枚数は多いほどＥＳＬの低減の効果が高いことがこれまでに明らかになっている。
【００２３】
次に積層固体電解コンデンサ素子の各層ごとの固体電解コンデンサ素子の第一端面１０の方向から、外部陽極端子８を陽極部の金属リードフレーム７上に導電性接着剤９で電気的に接続し、積層固体電解コンデンサ素子の各層ごとの固体電解コンデンサ素子の第二端面１１の方向から、外部陰極端子１２を陰極部の金属層６上に導電性接着剤９で電気的に接続し、外部陽極端子８と外部陰極端子１２をそれぞれ実装面側にＵ字状に折り込み、実装用の端子として形成した。次に、外部陽極端子８と外部陰極端子１２の実装用の端子として形成する部分以外をモールド樹脂からなる外装樹脂１３で封止することで、導電性高分子を電解質とする積層固体電解コンデンサを構成する。なお、図１（ｄ）の横断面図においては外装樹脂部分は省略し、導電性接着剤９と外部陰極端子１２を便宜上記載した。
【００２４】
次に本発明の第二の実施の形態の積層固体電解コンデンサについて説明する。本実施の形態は前術の第一の実施の形態と比較し、ＥＳＬの低減の効果を高めるため、固体電解コンデンサ素子からそれぞれ外部端子を複数形成した場合の形態を示す。図２は本発明における積層固体電解コンデンサの第２の実施の形態を説明する図である。
【００２５】
上述の第一の実施の形態と同様に積層固体電解コンデンサ素子を形成した後、積層固体電解コンデンサ素子の各層ごとの固体電解コンデンサ素子の第一端面１０の方向から、複数の外部陽極端子８を陽極部の金属リードフレーム７上に導電性接着剤９で電気的に並列に配線し、積層固体電解コンデンサ素子の各層ごとの固体電解コンデンサ素子の第二端面１１の方向から、複数の外部陰極端子１２を陰極部の金属層６上に導電性接着剤９で電気的に接続する。ここで、積層固体電解コンデンサ素子の面方向の第一端面１０および第二端面１１を有する２つの辺において、複数の外部陽極端子８と複数の外部陰極端子１２が交互に配列している。次に上述の第一の実施の形態と同様に外部陽極端子８と外部陰極端子１２をそれぞれ実装面側にＵ字状に折り込み、実装用の端子として形成する。ここで、実装用の端子として実装面側の面方向で対向する２つの辺上に外部陽極端子８と外部陰極端子１２が交互に配列している。次に、外部陽極端子８と外部陰極端子１２の実装用の端子として使用する部分以外をモールド樹脂からなる外装樹脂１３で封止することで、導電性高分子を電解質とする積層固体電解コンデンサを構成する。なお、図２（ｄ）の横断面図においては外装樹脂部分は省略し、導電性接着剤９と外部陰極端子１２を便宜上記載した。
【実施例１】
【００２６】
本発明の実施例１の積層固体電解コンデンサを以下の方法にて作製し、その電気的特性を測定した。実施例１の積層固体電解コンデンサの作製について図１を参照して説明する。まず箔状のアルミニウム基体１を多孔質化し、さらにその表面に陽極酸化皮膜を形成した。ここで箔状のアルミニウム基体はアルミ電解コンデンサ用として市販されている材質のものであり、表面に陽極酸化皮膜を形成する上での公称化成電圧が４Ｖ、単位面積（ｃｍ2）あたりの静電容量が２９５μＦ、厚さが１０５μｍである。ここでアルミニウム基体１における陽極酸化皮膜を有する多孔質層２の厚みは片面で３５μｍである。この箔状のアルミニウム基体１を長さ７．５ｍｍ、幅４．３ｍｍの長方形状に切り出し、長辺側の対向する二端面の第一端面１０から内側に０．７５ｍｍの位置に、エポキシ樹脂をスクリーン印刷で形成し、絶縁体３を形成した。ここで、絶縁体の幅が０．５ｍｍ、厚さが２０μｍになるようにエポキシ樹脂やスクリーンマスクを選択した。この絶縁体３を挟んで広い領域となる第二端面１１側に陰極部を形成することとし、絶縁体３を挟んで第一端面１０側に陽極部を形成することとした。次に、アルミニウム基体の陰極部の陽極酸化皮膜の表面に、モノマーとしてピロール、酸化剤としてペルオキソ二硫酸アンモニウム、ドーパントとしてパラトルエンスルホン酸を反応させ、導電性高分子からなる固体電解質層４を形成し、さらにその表面にスクリーン印刷によってグラファイト層５を厚み１５μｍになるように形成した。次に、グラファイト層上に、重量比８０％以上の銀含有量を有した導電性ペーストで金属層６を厚さ３０μｍに形成し、１５０℃にて放置して前記導電性ペースト中の有機溶剤を揮発させ同時に硬化させることで、陰極部の電極を形成した。さらにアルミニウム基体上の陽極酸化皮膜のうち、陽極部の多孔質部を除去してアルミニウム基体を露出させ、両面にメッキ処理を施し、厚みが３０μｍである銅箔からなる金属リードフレーム７をアルミニウム基体の片面のみに超音波溶接で接合し、陽極部の電極を形成し固体電解コンデンサ素子とした。
【００２７】
その後、同様に作製したもう１つの固体電解コンデンサ素子を用意し、固体電解コンデンサ素子の陰極部の金属層６の一部に導電性接着剤９を厚み４０μｍになるように塗布し、金属層６同士を導電性接着剤９で接着し、２枚積層することによって電気的に接続された積層固体電解コンデンサ素子を得た。ここで、長方形状の固体電解コンデンサ素子の２つの長辺のうち、陽極部のみで構成される辺を第一端面と呼称し、陰極部のみで構成される辺を第二端面と呼称した場合、積層固体コンデンサ素子は第一端面と第二端面の向きが交互に１８０度で反転する形で厚み方向に積層した。また、実装面から見て厚み方向で隣接する固体電解コンデンサ素子同士の第一端面１０と第二端面１１が重なる位置に固定し、積層固体電解コンデンサを形成した。
【００２８】
次に積層固体電解コンデンサ素子の１層目の固体電解コンデンサ素子の第一端面の方向から、両面にメッキ処理を施し、厚みが３０μｍである銅箔からなる外部陽極端子８と陽極部の金属リードフレーム７を導電性接着剤９で電気的に接続し、積層固体電解コンデンサ素子の１層目の固体電解コンデンサ素子の第二端面１１の方向から、両面にメッキ処理を施し、厚みが３０μｍである銅箔からなる外部陰極端子１２を陰極部の金属層上に導電性接着剤９で電気的に接続した。次に、２層目の固体電解コンデンサ素子についても１層目の固体電解コンデンサ素子と同様に外部陽極端子８と陽極部、外部陰極端子１２と陰極部の接続を行った。ここで、１層目の外部陽極端子８と２層目の外部陰極端子１２、または、１層目の外部陰極端子１２と２層目の外部陽極端子８が接触してショートしないように各端面の中心から左右に分けて外部陽極端子および外部陰極端子を配置し、陽極部および陰極部と接続した。次に、全ての外部陽極端子８と外部陰極端子１２をそれぞれ実装面側にＵ字状に折り込み、実装用の端子として形成し、外部陽極端子と外部陰極端子の実装用の端子として使用する部分以外をエポキシ樹脂からなる外装樹脂でモールド成形して封止することで、導電性高分子を電解質とする積層固体電解コンデンサを完成させた。この方法による積層固体電解コンデンサの作製数は３０個である。
【００２９】
作製した３０個の積層固体電解コンデンサについて電気特性を測定した。測定項目は、静電容量、ＥＳＲ、ＥＳＬ、漏れ電流の４項目である。静電容量およびＥＳＲはいずれも交流インピーダンスブリッジ法により測定している。このうち静電容量の測定条件は、印加した基準信号の周波数が１２０Ｈｚ、電圧が１Ｖｒｍｓで、ＤＣバイアスを０Ｖとした。一方、ＥＳＲは印加した基準信号の周波数が１００ｋＨｚ、電圧が１Ｖｒｍｓ、ＤＣバイアスは０Ｖとしている。またＥＳＬは固体電解コンデンサを所定の評価基板にはんだ付けにより接合して、ネットワークアナライザを用いて１００ＭＨｚにおけるＳ２１特性（伝達特性）を測定し、その結果をもとに等価回路から算出した。また、漏れ電流については固体電解コンデンサの定格電圧である２．５Ｖの信号を印加し、１分後の値を測定した。作製した３０個の固体電解コンデンサの各特性の平均値を表１に示す。
【実施例２】
【００３０】
本発明の実施例２の積層固体電解コンデンサを以下の方法にて作製し、その電気的特性を測定した。実施例２の積層固体電解コンデンサの作製について図２を参照して説明する。まず、実施例１と同様に２枚の固体電解コンデンサ素子を積層し、積層固体電解コンデンサ素子を作製する。次に、積層固体電解コンデンサ素子の１層目の固体電解コンデンサ素子の長辺となる第一端面１０を均等に４分割した際に、４分割した領域の左から１つ目および３つ目の領域の金属リードフレーム７上に両面にメッキ処理を施し、厚みが３０μｍである銅箔からなる２つの外部陽極端子８を導電性接着剤９で電気的に接続した。次に、積層固体電解コンデンサ素子の１層目の固体電解コンデンサ素子の長辺となる第二端面１１を均等に４分割した際に、４分割した領域の左から１つ目および３つ目の領域に両面にメッキ処理を施し、厚みが３０μｍである銅箔からなる２つの外部陽極端子８を導電性接着剤９で電気的に接続した。２層目の固体電解コンデンサ素子についても１層目の固体電解コンデンサ素子と同様に外部陽極端子８と陽極部、外部陰極端子１２と陰極部の接続を行ったが、ここで、１層目の外部陽極端子と２層目の外部陰極端子、および、１層目の外部陰極端子と２層目の外部陽極端子が重なると、ショートしてしまうため、前記４分割した領域のうち、外部の端子と接続していない２つの領域を選択し、それぞれ外部陽極端子および外部陰極端子を接続した。次に、全ての外部陽極端子８と外部陰極端子１２をそれぞれ実装面側にＵ字状に折り込み、実装用の端子として形成し、外部陽極端子と外部陰極端子の実装用の端子として積層する部分以外を外装樹脂１３で封止することで、導電性高分子を電解質とする積層固体電解コンデンサを完成させた。この方法による積層固体電解コンデンサの作製数は３０個である。
【００３１】
（比較例）
比較例として、固体電解コンデンサ素子の陽極部と陰極部をそれぞれ同じ向きで厚み方向に積層した積層固体電解コンデンサを以下の方法にて作製し、その電気的特性を測定した。尚、図３の従来の積層固体電解コンデンサを説明する図を参照して説明する。
【００３２】
まず、実施例１と同様の形状の固体電解コンデンサ素子を作製した。次に、同様に作製したもう１つのコンデンサ素子を用意し、コンデンサ素子の陰極部の金属層６上の一部に導電性接着剤９を厚み４０μｍになるように塗布し、金属層６同士を導電性接着剤９で接着し、２枚積層することによって電気的に接続された積層固体電解コンデンサ素子を得た。ここで、長方形状の固体電解コンデンサ素子の２つの長辺のうち、陽極部のみで構成される辺を第一端面１０と呼称し、陰極部のみで構成される辺を第二端面１１と呼称した場合、積層固体コンデンサ素子は第一端面と第二端面の向きが１層目と２層目の固体電解コンデンサ素子で同じになるよう厚み方向に積層した。次に、実施例１と同様に外部陽極端子８、外部陰極端子１２を各層の固体電解コンデンサ素子の金属リードフレーム７、金属層６に順次接続し、外部陽極端子８と外部陰極端子１２をそれぞれ実装面側にＵ字状に折り込み、実装用の端子として形成し、外部陽極端子と外部陰極端子の実装用の端子として積層する部分以外を外装樹脂１３でモールド封止することで、導電性高分子を電解質とする積層固体電解コンデンサを完成させた。この方法による積層固体電解コンデンサの作製数は３０個である。
【００３３】
【表１】
2010182706.tif 000003
【００３４】
表１において、従来技術で作製した比較例の積層固体電解コンデンサのＥＳＬは１１００ｐＨであったのに対し、本発明の実施例１および実施例２はそれぞれ５分の１以下となっており、ＥＳＬの低減に高い効果があることが分かる。
【００３５】
尚、複数の外部陽極端子と外部陰極端子を交互に配列した実施例２において、交互に配列することにより、外部陽極端子と外部陰極端子の配線ピッチが短くなり、容易に配線回路の引き回し長さが短い構造が実現できるため、実施例１と比較してもさらにＥＳＬが低減していることが分かる。
【００３６】
以上示したように、上記の手段により、本発明の積層固体電解コンデンサによれば、積層固体電解コンデンサの平面に多数接続する外部陽極端子および外部陰極端子から固体電解コンデンサ素子の陽極部および陰極部に至るまで互いに導通経路で逆方向の電流が流れ、この導通経路に起因して発生する磁界が相殺される。また、固体電解コンデンサ素子を流れる逆方向の電流は積層体の各層の固体電解コンデンサ素子の厚み分だけ離れており、平板状の固体電解コンデンサ素子を使用する本発明においては逆方向の電流経路のピッチは短く、磁界の相殺に高い効果がある。また、積層固体電解コンデンサ素子の各層の固体電解コンデンサ素子に対して、複数の外部陽極端子と外部陰極端子を交互に配列するだけで、容易に配線回路の引き回し長さが短い構造が実現できる。
【符号の説明】
【００３７】
１    アルミニウム基体
２    多孔質層
３    絶縁体
４    固体電解質層
５    グラファイト層
６    金属層
７    金属リードフレーム
８    外部陽極端子
９    導電性接着剤
１０    第一端面
１１    第二端面
１２    外部陰極端子
１３    外装樹脂
【図１】
2010182706.tif 000004
【図２】
2010182706.tif 000005
【図３】
2010182706.tif 000006